(57)【要約】【課題】  製鋼ダストの散水処理による無害化方法において製鋼ダストの重金属溶出量を効率的に埋立処分の基準値以下に低減する方法を提供する。【解決手段】  製鋼ダストを水と、好ましくは界面活性剤を含有させた水と、混合してペレット４に造粒し、得られたペレット４を排水溝をつけた製鋼ダストの置場１に搬入して積層し、さらに積層したペレット４の上から散水ノズル３から散水して六価クロム化合物、セレン化合物や水銀化合物などとして含有する重金属を予め除去することによって、製鋼ダストを埋立処分する際にペレット４からの重金属の溶出量を低減する。【選択図】      図１
2009240957.tif 000002
【特許請求の範囲】
【請求項１】
製鋼ダストから重金属が溶出する量を抑制するために、製鋼ダストを水と混合しながらペレットに造粒し、該ペレットを排水溝をつけた置場に搬入して積層し、積層したペレットの上から散水を行うことによりペレット中の重金属を予め除去することを特徴とする製鋼ダストからの重金属の溶出量を低減する方法。
【請求項２】
製鋼ダストが１．５ｍｇ／Ｌを超える溶出量の六価クロム化合物および／又は０．３ｍｇ／Ｌを超える溶出量のセレン化合物を重金属として含有する場合、ペレットに散水する散水量を一平方メートル当たり、毎時５０〜３００ｋｇとして１〜３日間散水しながら六価クロム化合物の溶出量を１．５ｍｇ／Ｌ以下に、および／又はセレン化合物の溶出量を０．３ｍｇ／Ｌ以下に低減することを特徴とする請求項１に記載の製鋼ダストからの重金属の溶出量を低減する方法。
【請求項３】
製鋼ダストが０．００５ｍｇ／Ｌを超える溶出量の水銀化合物を重金属として含有する場合、ペレットに散水する散水量を１平方メートル当たり、毎時５０〜３００ｋｇとして４〜１０日間散水しながら水銀化合物の溶出量を０．００５ｍｇ／Ｌ以下に低減することを特徴とする請求項１に記載の製鋼ダストからの重金属の溶出量を低減する方法。
【発明の詳細な説明】
【技術分野】
【０００１】
この発明は重金属を含有する製鋼ダストから重金属の溶出量を低減する技術、特に重金属として六価クロム化合物、セレン化合物あるいは水銀化合物を含有する場合に、該重金属の溶出量を低減する技術に関する。
【背景技術】
【０００２】
従来、製鋼ダストは散水による脱塩素処理を行って、セメントメーカーがセメント原料として利用したり、亜鉛回収メーカーが亜鉛の回収後に、残渣をセメント原料として利用したりしていた。しかし、近年クロム含有量の高い製鋼ダストに関しては、セメント原料としての利用が減少しており、製鋼ダストを埋立処分せざるを得ない場合も出てきた。
【０００３】
しかしながら、製鋼ダストを管理型の処分場に埋立処分する際には、製鋼ダストからの重金属の溶出量を法定の基準値以下に抑制して処分場の周縁の地域の汚染を防止する必要がある。
【０００４】
ところで、製鋼ダストの散水による脱塩素処理を行うと、六価クロム化合物などの重金属を低減する効果もあることが示されていた（例えば、特許文献１参照。）が、この特許文献１の方法は、目的が脱塩素であるため、重金属の溶出を低減するには散水時間が無駄に長いなど効率的な処理ではなかった。
【０００５】
【特許文献１】特開平５−５８６８６号公報
【発明の開示】
【発明が解決しようとする課題】
【０００６】
本発明が解決しようとする課題は、製鋼ダストの散水処理による無害化方法として、製鋼ダストからの重金属の溶出量を予め削減して、埋立処分場における埋立処分の基準値以下に重金属の溶出量を効率的に低減する方法を提供することである。
【課題を解決するための手段】
【０００７】
上記の課題を解決するための本発明の手段は、製鋼ダストを水と、好ましくは界面活性剤を含有させた水と、混合してペレットに造粒し、得られたペレットを排水溝をつけた置場に搬入して積層し、さらに積層したペレットの上から散水を行い、六価クロム化合物、セレン化合物や水銀化合物などで含有の重金属を予め除去することによって、ペレットからこれらの重金属の溶出量を低減する方法である。ペレットに造粒する際に製鋼ダストの混合する水に界面活性剤を添加するのは、ダストのぬれ性を向上させるためである。これにより、散水において、ダスト中に水が浸透しやすくなり、重金属の溶出量の低減が早まる。
【０００８】
ここで、ペレットに散水する際の散水量は一平方メートル当たり、毎時５０〜３００ｋｇとし、散水する期間の日数は、散水前の六価クロム化合物やセレン化合物の溶出量が埋立処分の基準値を越えるダストに対しては１〜３日間とし、散水前の水銀化合物の溶出量が埋立処分の基準値を越えるダストに対しては４〜１０日間とする。散水量は多いほうが重金属溶出量の低減に効果があるが、散水量が多すぎると排水中に粉状ダストが多く流出して、後工程の排水処理に負荷がかかるため、散水量は一平方メートル当たり、毎時５０〜３００ｋｇが適量である。また、散水日数としては、六価クロム化合物およびセレン化合物の溶出量は散水１日で埋立処分の基準値以下まで低減し、かつ、散水３日目まではさらに溶出量が低減するため、六価クロム化合物およびセレン化合物の場合は上記の１〜３日間の範囲とした。一方、水銀化合物の溶出量は散水４日で基準値以下まで低減し、かつ散水１０日目まではさらに溶出量が低減するため、水銀化合物の場合は上記の４〜１０日間の範囲とした。
【０００９】
なお、ここでいう重金属の溶出量とは、昭和４８年公布の環境庁告示１３号に記載の産業廃棄物に含まれる金属等の検定方法に基づいて測定するものであり、埋立処分の基準値とは、昭和４８年公布の総理府令第５号に示される金属等を含む産業廃棄物に係る判定基準を定める省令に規定されている値を示す。
【００１０】
すなわち、本発明の手段は、請求項１の発明では、製鋼ダストから重金属が溶出する量を抑制するために、製鋼ダストを水と、好ましくは界面活性剤を含有させた水と、混合しながらペレットに造粒し、該ペレットを排水溝をつけた置場に搬入して積層し、積層したペレットの上から散水を行うことによりペレット中の重金属を予め除去することを特徴とする製鋼ダストからの重金属の溶出量を低減する方法である。
【００１１】
請求項２の発明では、製鋼ダストが埋立処分の基準値１．５ｍｇ／Ｌを越える溶出量の六価クロム化合物および／又は埋立処分の基準値０．３ｍｇ／Ｌを越える溶出量のセレン化合物を重金属として含有する場合、ペレットに散水する散水量を一平方メートル当たり、毎時５０〜３００ｋｇとして１〜３日間散水しながら六価クロム化合物およびセレン化合物の溶出量を基準値以下に低減することを特徴とする請求項１の手段の製鋼ダストからの重金属の溶出量を低減する方法である。
【００１２】
請求項３の発明では、製鋼ダストが埋立処分の基準値０．００５ｍｇ／Ｌを越える溶出量の水銀化合物を重金属として含有する場合、ペレットに散水する散水量を一平方メートル当たり５０〜３００ｋｇの散水量として４〜１０日間散水しながら水銀化合物の溶出量を基準値以下に低減することを特徴とする請求項１に記載の製鋼ダストからの重金属の溶出量を低減する方法である。
【発明の効果】
【００１３】
本発明により、製鋼ダストの六価クロム化合物、セレン化合物や水銀化合物などの重金属の溶出量を簡単にかつ効率的に予め除去して埋立処分の基準値以下の溶出量に抑制することが可能となった。
【発明を実施するための最良の形態】
【００１４】
本発明を実施するための最良の形態について、表および図面を参照して説明する。製鋼工場で発生した製鋼ダストを、パン型造粒機によって製鋼ダスト１．０ｔあたり界面活性剤０．２Ｌを含有させた水１００Ｌと混合しながら粒径２〜１０ｍｍのペレット４に造粒した後、長さ１４ｍ×１４ｍの製鋼ダストの置場１に２ｍの高さで５００ｔ程度の製鋼ダストのペレット４を積層し、その上から散水処理を実施した。製鋼ダストの置場１は、図１に示すように、３方向を壁２で仕切ってあり、床面には図示しない排水溝を有する。散水は６本の散水ノズル３を使用して製鋼ダストのペレット４に水が均一にかかるようにして行った。なお、ペレット４に散水処理した排水は排水溝から集めて別途他所に設けた無害化処理施設に送給した。
【００１５】
【表１】
2009240957.tif 000003
【００１６】
表１に、本発明の実施例および比較例を示す。重金属の溶出量は、昭和４８年公布の環境庁告示１３号に記載の産業廃棄物に含まれる金属等の検定方法に基づいて測定した。比較例１は、散水処理前の製鋼ダストからの重金属の溶出量を示しており、六価クロム化合物およびセレン化合物の溶出量が埋立処分の基準値を超えている。実施例１〜３および比較例２は、比較例１の製鋼ダストに対し、一平方メートル当たり、毎時１００ｋｇの散水量で散水処理を実施して、散水処理後の六価クロム化合物およびセレン化合物の溶出量を測定した結果を示す。実施例１〜３は、本発明の条件を満たす処理であり、散水日数が長いものほど六価クロム化合物およびセレン化合物の溶出量が低減し、いずれも埋立処分の基準値を下回った。比較例２は、本発明の条件よりも散水日数が長い処理であり、六価クロム化合物およびセレン化合物の溶出量が埋立処分の基準値以下まで低減したが、溶出量は実施例３とさほどの差がなく、ここまで散水日数を延長するのは水量、処理時間の無駄であることが判る。
【００１７】
【表２】
2009240957.tif 000004
【００１８】
表２に、本発明の実施例および比較例を示す。重金属の溶出量は、昭和４８年公布の環境庁告示１３号に記載の産業廃棄物に含まれる金属等の検定方法に基づいて測定した。比較例３は、散水前の製鋼ダストの重金属の溶出量を示しており、六価クロム化合物の溶出量が埋立処分の基準値を超えている。実施例４は、比較例３の製鋼ダストに対し、一平方メートル当たり、毎時２００ｋｇの散水量で散水処理を実施して、散水処理後の六価クロム化合物の溶出量を測定した結果を示す。実施例４は、本発明の条件を満たす処理であり、六価クロム化合物の溶出量が埋立処分の基準値を下回った。
【００１９】
【表３】
2009240957.tif 000005
【００２０】
表３に、本発明の実施例および比較例を示す。重金属の溶出量は、昭和４８年公布の環境庁告示１３号に記載の産業廃棄物に含まれる金属等の検定方法に基づいて測定した。比較例４は、散水前の製鋼ダストの重金属溶出量を示しており、水銀化合物およびセレン化合物の溶出量が埋立処分の基準値を超えている。実施例５〜７および比較例５〜７は、比較例４のダストに対し、一平方メートル当たり、毎時５０ｋｇの散水量で散水処理を実施して、散水処理後の水銀化合物およびセレン化合物の溶出量を測定した結果を示す。実施例５〜７は、本発明の条件を満たす処理であり、水銀化合物およびセレン化合物の溶出量が埋立処分の基準値を下回った。比較例５〜６は、水銀化合物では本発明の条件よりも散水日数が短い処理であり、水銀化合物の溶出量が埋立処分の基準値を越えている。また、比較例７は、本発明の条件よりも散水日数が長い処理であり、水銀化合物およびセレン化合物の溶出量が埋立処分の基準値以下まで低減していたが、溶出量は実施例７とさほどの差がなく、ここまで散水日数を延長するのは水量、処理時間の無駄であることが判る。
【図面の簡単な説明】
【００２１】
【図１】製鋼ダストのペレットを散水処理する製鋼ダストの置場を模式的に示す斜視図である。
【符号の説明】
【００２２】
１  製鋼ダストの置場
２  壁
３  散水ノズル
４  ペレット
【図１】
2009240957.tif 000006